(57)【要約】【課題】シリコンインゴットなどの切断において、切断能力・切断効率が高く、繰り返し寿命（疲労寿命）の長いソーワイヤを提供すること。【解決手段】本発明のソーワイヤは、ワイヤの外周にゲル状の糊状物質を均一に塗布した後に、ダイヤモンド砥粒、ろう材、および水素化チタン（ＴｉＨ２）を含む混粒を前記糊状物質に均一に付着させ、その後で、焼結（加熱処理）させることにより、前記糊状物質を蒸発させ、前記ろう材による金属層を前記ワイヤ外周に形成して前記ダイヤモンド砥粒を前記ワイヤに付着固化する。糊状物質としてキサンタンガム等、ろう材に１９〜１０wt％Ｓｎを含むCu-Sn合金を使用する。【選択図】図１
2010131698.tif 000002
【特許請求の範囲】
【請求項１】
ワイヤの外周にゲル状の糊状物質を均一に塗布した後に、ダイヤモンド砥粒、ろう材、および水素化チタンを含む混粒を前記糊状物質に均一に付着させ、その後で、焼結させることにより、前記糊状物質は蒸発し、前記ろう材による金属層を前記ワイヤ外周に形成して前記ダイヤモンド砥粒を前記ワイヤに付着固化したことを特徴とする固定砥粒式ソーワイヤであって、前記ろう材は１９重量％〜１０重量％の錫（Ｓｎ）を含む銅錫（Ｃｕ−Ｓｎ）合金（青銅）であることを特徴とする、固定砥粒式ソーワイヤ。
【請求項２】
ゲル状の糊状物質とダイヤモンド砥粒、ろう材、および水素化チタンを含む混粒を混合した後で、ワイヤにその混合物を均一に付着させ、その後で、焼結させることにより、前記糊状物質は蒸発し、前記ろう材による金属層をワイヤ外周に形成してダイヤモンド砥粒を付着固化したことを特徴とする固定砥粒式ソーワイヤであって、前記ろう材は１９重量％〜１０重量％の錫（Ｓｎ）を含む銅錫（Ｃｕ−Ｓｎ）合金（青銅）であることを特徴とする、固定砥粒式ソーワイヤ。
【請求項３】
ゲル状の糊状物質はキサンタンガムおよび／またはアルギン酸ナトリウムであることを特徴とする、請求項１または請求項２に記載の固定砥粒式ソーワイヤ。
【請求項４】
ワイヤ外周にゲル状の糊状物質を均一に塗布する工程（ゲル塗布工程）、
前記糊状物質にダイヤモンド砥粒、ろう材、および水素化チタン（ＴｉＨ２）からなる混粒を均一に付着させる工程（混粒付着工程）、
糊状物質を乾燥させ固化する工程（乾燥工程）、および
焼結させることにより、前記糊状物質を蒸発させ、前記ろう材による金属層をワイヤ外周に形成してダイヤモンド砥粒を付着固化させる工程（焼結工程）
を含むことを特徴とするダイヤモンド砥粒をろう材によりワイヤに固定する固定砥粒式ソーワイヤの製造方法であって、
前記ろう材は１９〜１０ｗｔ％ＳｎのＣｕ−Ｓｎ合金（青銅）であることを特徴とする、固定砥粒式ソーワイヤの製造方法。
【請求項５】
ゲル状の糊状物質と、ダイヤモンド砥粒、ろう材、および水素化チタン（ＴｉＨ２）を含む混粒を混合させ、その混合物を均一に付着させる工程（混合物付着工程）、
糊状物質を乾燥させ固化する工程（乾燥工程）、および
焼結させることにより、前記糊状物質を蒸発させ、前記ろう材による金属層をワイヤ外周に形成してダイヤモンド砥粒を付着固化させる工程（焼結工程）
を含むことを特徴とするダイヤモンド砥粒をろう材によりワイヤに固定する固定砥粒式ソーワイヤの製造方法であって、
前記ろう材は１９〜１０ｗｔ％ＳｎのＣｕ−Ｓｎ合金（青銅）であることを特徴とする、固定砥粒式ソーワイヤの製造方法。
【請求項６】
ゲル状の糊状物質はキサンタンガムおよび／またはアルギン酸ナトリウムであることを特徴とする、請求項４または請求項５に記載の固定砥粒式ソーワイヤの製造方法。
【発明の詳細な説明】
【技術分野】
【０００１】
本発明は、ワイヤソーに使用されるダイヤモンド砥粒を付着固化したワイヤ（ソーワイヤ）の構造およびその製造方法に関するものであり、シリコンインゴットなどの切断において、切断能力・切断効率が高く、繰り返し寿命（疲労寿命）の長いソーワイヤを提供するものである。
【背景技術】
【０００２】
近年、ＬＳＩの進化に加えてＩＴ産業や太陽光発電の発展に対応して、シリコン単結晶、サファイア、太陽電池用の多結晶素材などの使用量が拡大している。それに伴いこれらの材料の加工法、特にスライシングなどの切断技術の高能率化と精密加工への要求が増大している。
【０００３】
シリコンやサファイアなどの被切削材は硬度が高いために、それらの切削やスライシングにはダイヤモンド砥粒を用いた切断が行われている。これまでの切断工具やスライシング用ワイヤとしては、電気メッキによる固定砥粒工具（電着ワイヤ）、接着樹脂による固定砥粒工具（（レジンボンドワイヤ）、ろう材、半田等による金属層による固定砥粒工具（金属層ワイヤ）、遊離砥粒を混合したスラリー（固液混相）を用いた切断などが挙げられる。
【０００４】
電気メッキにおいては、メッキ層（たとえば、Ｎｉメッキ層）とダイヤモンドは接合しているのではなく、接触して物理的にかしめているため、メッキ層が摩耗して粒子が半分程度露出するとダイヤモンド砥粒は容易に脱離してしまう。また、電気メッキの宿命としてダイヤモンド砥粒の粒子直径と同程度の厚さのメッキ層を必要とするため細い（たとえば、0.1mm程度）ワイヤを製作することは困難である。
【０００５】
レジンボンドにおいては、焼成温度が低いという利点があるものの、高分子による接着剤の強度が低いために寿命が短い。たとえば、特許文献１（「ワイヤ工具およびその製造方法」）におけるワイヤは、電子線硬化性樹脂でダイヤモンド砥粒をワイヤに固定したものであり、固定強度は低い。特許文献２（「ソーワイヤ切断装置に用いるワイヤ工具」）におけるワイヤは熱硬化性樹脂で固定したものであり、特許文献３（「ワイヤ工具およびその製造方法」）におけるワイヤでも新しい光硬化性樹脂を用いているが、それらの接合強度は樹脂の強度域を超えることはできず、ダイヤモンド砥粒の付着強度は低い。
【０００６】
金属層ワイヤにおいては、ダイヤモンド砥粒の付着強度は高くしかも細いワイヤが得られるものの、幾分寿命が短いという課題があり、またその製造方法の面でも、たとえば特許文献４（「固定砥粒式ワイヤソーとその製造方法」）のようにルツボに収容した金属を溶融してワイヤに塗布する工程が含まれ、溶融金属の取り扱いに煩雑さがあった。（特許文献４）
【０００７】
遊離砥粒を用いたワイヤ切断においては、被加工材だけでなくワイヤ自身も傷つけるため、ワイヤ寿命が低下するだけでなく、ワイヤ素材の切削粉により加工面が汚染される可能性が高い。また、ワイヤ寿命を延ばすために、スラリー供給量を多くして供給幅をワイヤに沿って長くすることにより、加工能率を改善することも試みられているが、新たに高額な設備投資を必要とすることや、ワイヤの消耗という本質的な問題は解決されていない。
【０００８】
上記した電気メッキや遊離砥粒のいずれの切断方法でも、切断後の廃液の中には、ダイヤモンド粒子やワイヤ自身の摩耗粉などが混入するため廃液のリサイクルを困難にしている。また、スラリー法において、切断現場では切削油に含まれる砥粒と加工切屑がヘドロ状になって、被加工材のセットや工具交換などの作業性を低下させるばかりでなく、作業者の健康にも悪影響を及ぼすという問題も存在する。
【特許文献１】特開2001-328056
【特許文献２】特開2003-80466
【特許文献３】特開2001-30177
【特許文献４】特開2006-123024
【発明の開示】
【発明が解決しようとする課題】
【０００９】
従来法は、上述したように種々の問題点があるが、特に、シリコンインゴットなどの切断において、切断性能が不十分でかつ繰り返し寿命が短いという課題がある。切断性能と繰り返し寿命を阻害する原因として、上記の問題点から整理すると、ソーワイヤに付着するダイヤモンド砥粒が取れやすいこと、ダイヤモンド砥粒のソーワイヤ外周面における分布が不均一なこと、ダイヤモンド砥粒の品質がばらついていることなどが挙げられる。さらに、従来法は、環境面や安全性からも上記のような問題点が挙げられている。
【課題を解決するための手段】
【００１０】
本発明は、特に、シリコンインゴットなどの切断において、切断性能が良くかつ繰り返し寿命の長いソーワイヤを提供するものである。そこで、本発明は上記課題を解決するために以下の手段を講じている。
ワイヤソーに用いられる本発明のワイヤ（以下、ソーワイヤと呼ぶ）は、ワイヤの外周にゲル状の糊状物質を均一に塗布した後に、ダイヤモンド砥粒、ろう材、および水素化チタン（ＴｉＨ２）を含む混粒を前記糊状物質に均一に付着させ、その後で、焼結（加熱処理）させることにより、前記糊状物質は蒸発し、前記ろう材による金属層を前記ワイヤ外周に形成して前記ダイヤモンド砥粒を前記ワイヤに付着固化したことを特徴とする。或いは、本発明のソーワイヤは、「ゲル状の糊状物質」と「ダイヤモンド砥粒、ろう材、および水素化チタン（ＴｉＨ２）を含む混粒」を混合した後で、ワイヤにその混合物を均一に付着させ、その後で、焼結（加熱処理）させることにより、前記糊状物質は蒸発し、前記ろう材による金属層をワイヤ外周に形成してダイヤモンド砥粒を付着固化したことを特徴とする。
【００１１】
ろう材は、１９重量％〜１０重量％（好適には、１６重量％〜１４重量％）の錫（Ｓｎ）を含む銅錫（Ｃｕ−Ｓｎ）合金（青銅）である。ダイヤモンド砥粒は、正六面体、正八面体、六八面体、またはこれらの混在であり、できるだけ、粉砕粉末を含まないようにする。好適には、ダイヤモンド砥粒の少なくとも６０％は六八面体であり、ダイヤモンド砥粒は、その粒径がワイヤ線径の１０〜４０％である。好適には、ダイヤモンド砥粒、ろう材、および水素化チタン（ＴｉＨ２）を含む混粒におけるダイヤモンド砥粒の重量割合は、前記混粒におけるろう材の重量の２〜７％である。最適には、ダイヤモンド砥粒は粉砕粉末を含まない。また、完成品のソーワイヤにおいて、好適には、ダイヤモンド砥粒の体積の少なくとも４０％、好適には少なくとも５０％は、前記金属層から食み出していて、また、金属層に付着固化したダイヤモンドの平均間隔（ダイヤモンド砥粒の付着密度）はダイヤモンド砥粒の粒径の３〜１０倍である。
【００１２】
ワイヤは、タングステン、タンタル、タングステン合金、ンタル合金、モリブデンなどの高融点金属またはこれらの合金、鋼、或るいはマルテンサイト系ステンレス鋼やＰＨステンレス鋼などのステンレス鋼である。ゲル状の糊状物質はキサンタンガムおよび／またはアルギン酸ナトリウムあることを特徴とする。また、混粒をワイヤ外周に付着時にワイヤおよび／または混粒に振動を加えている。焼結（加熱処理）は、１００キロパスカル以下の減圧下、好適には、１パスカル以下、もっと好適には１０−２パスカル以下の減圧下で行われる。また、焼結は、Cu-Sn状態図における液相線の温度より５０℃低い温度〜１０５０℃の温度、好適には、Cu-Sn状態図における液相線の温度〜１０５０℃の温度で行われる。
【発明の効果】
【００１３】
ワイヤの外周にゲル状の糊状物質を均一に塗布したことにより、ダイヤモンド砥粒、ろう材、および水素化チタン（ＴｉＨ２）を含む混粒を前記糊状物質に均一に付着させることができ、その後の焼結を行うことによって、ワイヤの外周にろう材による金属層が均一に固着しかつダイヤモンド砥粒がその金属層に密度がほぼ均一に固定される。或いは、「ゲル状の糊状物質」と「ダイヤモンド砥粒、ろう材、および水素化チタン（ＴｉＨ２）を含む混粒」を混合した後で、ワイヤにその混合物を均一に付着させ、その後で、焼結（加熱処理）させることにより、ワイヤの外周にろう材による金属層が均一に固着しかつダイヤモンド砥粒がその金属層に密度がほぼ均一に固定される。
【００１４】
ろう材として、１９重量％〜１０重量％（好適には、１６重量％〜１４重量％）の錫（Ｓｎ）を含む銅錫（Ｃｕ−Ｓｎ）合金（青銅）を用いると、従来用いられている２０重量％以上の錫（Ｓｎ）を含む銅錫（Ｃｕ−Ｓｎ）合金（青銅）に比較し、はるかにワイヤおよびダイヤモンドへの付着強度が高く、摩耗特性の優れた金属層が得られる。すなわち、ダイヤモンドの脱落がない長寿命のソーワイヤが得られる。
【００１５】
ゲル状の糊状物質として、特にキサンタンガムやアルギン酸ナトリウムを用いると、ワイヤ外周に非常に均一な層ができ、かつ乾燥により容易に固化して混粒を均一に固定（仮止め）できる。しかもこの層は、焼結時に蒸発して、それに代って、ろう材が金属層としてワイヤ外周に均一に形成されるのを助長するので、ろう材による金属層がワイヤ外周に均一に形成する。混粒付着時にワイヤおよび／または混粒に振動を加えることにより、ワイヤ外周に均一に付着形成された糊状物質により均一に混粒が付着する。
【００１６】
ダイヤモンド砥粒として、針のような細長い砥粒を含む粉砕粉末を含むと、ワイヤ外周におけるダイヤモンド砥粒が不均一になりやすく、ワイヤの切断効率を低下させるので、ダイヤモンド砥粒に粉砕粉末を含まないようにする。ダイヤモンド砥粒は、球形に近い、正六面体、正八面体、六八面体、またはこれらの混在とすることにより、ソーワイヤ外周に均一に付着分布する。ダイヤモンド砥粒の体積の少なくとも４０％、好適には少なくとも５０％が金属層から食み出させ、金属層に付着固化したダイヤモンドの平均間隔（ダイヤモンド砥粒の付着密度）をダイヤモンド砥粒の粒径の３〜１０倍とする。好適には４〜８倍とする。これらにより、シリコンやサファイアなどの被切削（被切断）物が容易に切削（切断）でき、また切削（切断）屑が容易に除去されるので、切断効率が飛躍的に高まる。さらに、ダイヤモンド砥粒中の六八面体の割合を６０％以上に高めることにより、切断性能がさらに高まる。
【００１７】
焼結雰囲気を減圧下で行うことにより、糊状物質がスムーズに蒸発し、また焼結時出るガスを速やかに排除し、同時にろう材が溶融してワイヤ外周に置換付着する。これにより、ダイヤモンド砥粒の均一度が変わらずに金属層にダイヤモンド砥粒が埋め込まれ固定する。この結果、ダイヤモンドは金属層に均一に確実に強固に固定される。
【発明を実施するための最良の形態】
【００１８】
本発明は、シリコンインゴットなどの切断において、切断性能が良くかつ繰り返し寿命の長いソーワイヤを提供するものである。
【００１９】
図１は、本発明のソーワイヤの製造方法を示す図である。ソーワイヤに用いられるワイヤは、タングステン（Ｗ）、タンタル（Ｔａ）、モリブデン（Ｍｏ）などの高融点金属やこれらの合金を材料とする細線である。或いは、鋼線やステンレス鋼線を用いる場合もある。ステンレス鋼線としてはＰＨ（析出硬化型）ステンレス線やマルテンサイト系ステンレス線などがある。細線の直径は、従来約100〜500μｍであるが、細線の強度や繰り返し寿命の関係で100μm以下のものでも使用できる場合がある。本発明のソーワイヤでは、100μm以下でも従来品よりも強度があり繰り返し寿命が長く実用性がある。
【００２０】
図１において、最初ソーワイヤ１１はその外周には何も付着されず送り側リール１２に巻かれている。そのソーワイヤ１１が引き出され、最終的に受け側リール１６に巻き取られる。ソーワイヤ１１は適度なテンションがかかり直線状になっているが、ある程度たわんでいても良い。この送り側リール１２から出たソーワイヤ１１は、ゲル容器１３に入りゲル容器内に充てんされたゲルに濡れながらゲル容器の出口１７から出ていく。ゲル容器の出口１７は先端が絞られて他の容器の部分より細くなっている。たとえば、円錐状に出口が狭まって、ソーワイヤ１１の外周に均一にゲルが付着するようになる。ゲル容器１３内には、糊状物質がゲル状に入っている。我々は、キサンタンガムやアルギン酸ナトリウムがソーワイヤ１１に良好に均一に着することを発見した。さらにその後の処理においても所望の形状や特性を示すことを見出した。キサンタンガム（xanthan  gum）は微生物由来の天然高分子多糖類であり、分子量は約200万〜5000万で、グルコース２分子、マンノース２分子、グルクロン酸の繰り返し単位からなる増粘剤である。本発明で使用されるキサンタンガムは水と混合させゲル状にし適度な粘性を持たせてゲル容器１３に入れられる。アルギン酸ナトリウムは海藻由来の天然高分子多糖類であり、やはりゲル化すると増粘性を有する。
【００２１】
ソーワイヤ１１はゲル容器１３内で十分にゲル状糊状物質に浸されて先の狭い出口１７で糊状物質が押し固められて確実にソーワイヤ１１の外周に均一に付着する。ゲル容器１３から出た後の（Aにおける）ソーワイヤの構造は、図２（ａ）のように、ソーワイヤ１１の外周に糊状物質２１が均一な厚みとなって付着している。ソーワイヤ１１の直径をＤとしたとき、ゲル容器１３の出口１７の内径は、Ｄが１００μｍ以上の場合、Ｄ＋５０〜１００μmとするのが良い。このときのソーワイヤ１１の外周に付着した糊状物質２１の厚みＴは、２０〜５０μｍとなる。Ｄが１００μｍ以下の場合、Ｄ＋２０〜６０μmとするのが良い。このときのソーワイヤ１１の外周に付着した糊状物質２１の厚みＴは、７〜３０μｍとなる。たとえば、ソーワイヤの直径が８０μｍのとき、ゲル容器１３の出口１７の内径は、約１００μｍ〜１４０μｍが好適で、Ｔは７〜３０μｍとなる。
【００２２】
ゲル容器１３を出て糊状物質２１をその外周に均一に付着させたソーワイヤを次に、ダイヤモンド砥粒、水素化チタン（TiH2）、およびろう材を十分に均一に混ぜた混粒の入った混粒容器１４中を通過させる。混粒は、ソーワイヤの外周に付着している糊状物質に付着する。混粒の入った容器１４内の混粒は流動層になっている。特に適度な振動を容器および／または混粒に与えるとソーワイヤにはほぼ一層の混粒が付着する。すなわち、不十分に付着した混粒は振動による流動化により振るい落されてしまい、結局混粒の層は一層となる。この状態を示したものが図２（ｂ）である。すなわち、混粒容器を出た（Bにおける）ソーワイヤの構造を図２（ｂ）に示す。糊状物質２１に、ダイヤモンド砥粒２２、ろう材２３、水素化チタン２４の混粒が１層付着する。２層目の混粒は糊状物質２１には接触できないので、２層にはならない。たとえ、２層目の混粒が１層目の混粒の隙間にある糊状物質に接触したとしても付着強度が不十分なので、容器１４および／または混粒に与えられた振動により２層目の混粒は振るい落される。この結果、ワイヤ１１の外周に均一に付着している糊状物質２１に均一に混粒が付着固定される。さらに、ワイヤ１１自体にも適度な振動を加えることにより、いっそう均一に混粒を付着させることができる。
【００２３】
本発明のろう材は、Cu-Sn合金、いわゆる青銅である。通常ろう材に用いる青銅のＳｎの割合（重量％）は２０％以上である。Ｓｎが２０％以上のCu-Sn合金は強度が大きいが脆くタングステン等の高融点金属に付着させても剥離しやすいことが我々の実験により明らかになっている。ソーワイヤに用いるダイヤモンドを接着するろう材に求められている特性として、ソーワイヤの金属と濡れ性が良い（密着性が良い）こと、強度があること、ダイヤモンドと濡れ性（密着性）が良いこと、脆くないこと、ダイヤモンドは1050℃以上になると脆くなるのでろう材の焼結温度が約1050℃以下であることなどが挙げられる。Ｓｎを２０重量（ｗｔ）％未満にすると強度は低下するが、タングステン等の高融点金属やダイヤモンドに対する濡れ性が良くなることが分かった。また、Ｓｎを２０重量（ｗｔ）％未満に少しずつ下げていくと延性が少しずつ向上していくが、それ以上に脆性（脆さ）が飛躍的に改善されていく。すなわち、Ｓｎが２０wt％（Ｃｕは８０wt％）のとき、繰り返し寿命が30回で破断していたのに対して、Ｓｎが１５wt％（Ｃｕは８５wt％）のとき、繰り返し寿命が200回以上になり飛躍的に改善された。種々の実験と考察により、Ｓｎが１９wt％以下で効果が現れる。しかし、１０wt%未満では、強度低下が大きくろう材が摩耗しやすくなる。このことから、ソーワイヤとして使用できるろう材としてのCu-Sn合金のＳｎの割合は、１９wt％~１０wt％である。脆くもなく摩耗性も良い最適な範囲は、１６wt％~１４wt％である。これらの範囲では、繰り返し寿命は１００~２００回以上となり、十分な経済性を有する。
【００２４】
ろう材の成分であるＣｕ、Ｓｎは炭素に対して不活性であり、安定な炭化物を形成することがないので、ダイヤモンドに対する濡れ性（密着性）が良くないと言われている。それでも、Ｓｎの割合を２０wt％未満に低下するとダイヤモンドに対する濡れ性（密着性）も改善されるが、それだけでは不十分なので、本発明においては、水素化チタン（TiH2）をダイヤモンドおよびろう材と一緒に混ぜて混粒とする。水素化チタンは約３００℃から熱分解が始まり６００℃でピークとなり、Cu-Sn合金の包晶温度（７９８℃）以上ではほぼ完全に活性チタンと水素に分解する。本発明の焼結温度は後述するように８５０℃以上であるから、水素化チタンがほぼ完全に分解して、水素と活性チタンになる。この水素は、ダイヤモンド砥粒やろう材の表面に吸着する酸素と反応して、これらの粉末表面を還元し清浄化する。また、活性チタンは、活性チタンがダイヤモンド砥粒と接触したとき、砥粒表面の吸着酸素原子や炭化水素原子と反応し、ダイヤモンド砥粒表面の吸着物を除去する。これらの相乗効果により、ダイヤモンド砥粒や金属マトリックス表面が清浄化され、濡れ性が確保される。活性チタンは少し添加するだけで上記の効果を示すが、ろう材に対して約８wt％の混合率でその効果が最大となるが、１０wt％を超えると接合後のろう材が脆化してしまい、ろう材が割れやすくなる。従って活性チタンはろう材に対して最大約８〜１０wt％の混合率とする。
【００２５】
ダイヤモンド砥粒は、形状が球形に近く、そのサイズがそろっているものが良い。完成品のソーワイヤにおいてソーワイヤの外周にはろう材が付着し、そのろう材にダイヤモンド砥粒が付着固定されている。ソーワイヤは被切断物を繰り返し往復するものであるから、付着したダイヤモンド砥粒を含めたソーワイヤの直径は一定であることが望ましい。ダイヤモンド砥粒の大きさが不ぞろいであるとその直径が安定せず、切断効率が悪くなったり、ダイヤモンド砥粒の付着強度がばらついたりして、ダイヤモンド砥粒が取れやすくなる。さらに被切断物がろう材に接触し摩耗しやすくなる。従って、細長い先端の尖った粒が入る粉砕粒をできるだけ排除するのが良く、粉砕粒が全くないことが望ましい。また、球状に近い六面体や八面体が良く、六八面体が最適である。ダイヤモンドの尖った部分や角ばった部分がワイヤの外側に飛び出していると切断時にその部分に力がかかり、ダイヤモンド粒が取れやすくなる。特に、サイズのそろった六八面体が６０％以上含まれるダイヤモンド砥粒の場合、切断効率も良好で、繰り返し寿命も飛躍的に伸びる。サイズのそろった六八面体が１００％であれば最適である。
【００２６】
ワイヤ外周に均一に付着した糊状物質に均一に混粒が付着したソーワイヤ１１を、次に乾燥炉１４に導く。乾燥炉１４は５０℃〜１５０℃に保持されている。この乾燥炉１４に通すことにより、ゲル状の糊状物質２１は固まり混粒が固定される。この固定は仮止め程度のもので、乾燥炉の後でワイヤ１１がリール１６に巻き取られても、混粒が脱離しない程度に固定される。本発明で用いるキサンタンガムやアルギン酸ナトリウムはこの乾燥により固化し容易に混粒を固定できる。乾燥炉の雰囲気は、窒素（Ｎ２）、ヘリウム（Ｈｅ）、アルゴン（Ａｒ）などの不活性ガスで充満させ、ろう材などが空気に接触しないようにすることが望ましい。しかし、空気に接触しても問題がない場合は、大気の雰囲気でも良い。あるいは、乾燥炉を１００キロパスカル以下の減圧下で乾燥しても良い。また、空気や不活性ガスの温風を送って乾燥させても良い。
【００２７】
これまで、ワイヤ外周にゲル状の糊状物質を均一に塗布する工程（ゲル塗布工程）の後に、前記糊状物質にダイヤモンド砥粒、ろう材、および水素化チタン（ＴｉＨ２）からなる混粒を均一に付着させる工程（混粒付着工程）について説明してきたが、これらの工程を結合しても良い。すなわち、ゲル状の糊状物質と、ダイヤモンド砥粒、ろう材、および水素化チタン（ＴｉＨ２）を含む混粒を混合させ、その混合物を均一に付着させる工程（混合物付着工程）としても良い。その後で、上述した乾燥工程を行う。
【００２８】
乾燥炉から出たソーワイヤ１１は受けリール１６に巻かれる。ソーワイヤは送りリールと受けリールとの間で一定のテンションを有して張られ直線状に各工程で処理される。これによりワイヤはたるまずにワイヤの外周に糊状物質や混粒が均一に付着固定する。
【００２９】
次に、図３に示すように、ワイヤの外周に糊状物質や混粒が均一に付着固定されたソーワイヤ３１が巻かれた受けリール３４（図１に示す１６）を焼結炉３２に入れ、ソーワイヤ３１を引き出し、一定のテンションを有して、他方の受けリール３５に巻き取る。ソーワイヤ３１が引きのばされた状態で、リール３４とリール３５の間で、ソーワイヤは加熱ゾーン３３を通過して加熱され焼結される。本発明のCu-Sn合金は、Ｓｎ量が１９wt％〜１０wt%であるので、ろう材が溶融しソーワイヤに固着するには８００℃以上の温度が必要である。ダイヤモンド砥粒をろう材中に確実に固定するには、後に示すように、本発明のろう材の組成においては８５０℃以上で加熱する。さらに、ろう材の酸化などを抑えるためにワイヤの加熱は１００キロパスカル以下の減圧下で行うのが良い。
【００３０】
糊状物質２１の蒸発温度は低いので、減圧下での熱処理により、ろう材の溶融に先立って、糊状物質２１が蒸発し速やかに取り除かれ、その後でろう材が溶融してワイヤの外周に均一に付着する。この現象は速やかに進行するので、ダイヤモンド砥粒やろう材が脱離することはない。また、減圧下での熱処理は、ワイヤ製造中に金属間化合物の熱分解によってガスが発生するので、このガスの速やかな除去を行うこともできる。糊状物質の除去やガスの除去をできるだけ速やかに行うために、真空度は高いほど良いが、好適には１０−２パスカル以下とする。１０−２パスカル以下の場合にはろう材が確実に濡れる。ワイヤは１mm以下と細く、ワイヤ外周に付着している物質も１００μｍ以下であり熱容量が小さいから、熱処理を受けたときにワイヤ外周表面は速やかにその温度に達する。また、減圧下の加熱処理であり糊状物質の除去やガスの除去が速やかに行われるので、ダイヤモンドとろう材、ろう材とワイヤの濡れ性が良くなる。
【００３１】
この「濡れ」は瞬間的な現象なので、加熱温度に達した後はできるだけ短い時間で保持して、速やかに冷却した方が良い。たとえば、加熱の保持時間は１０−２パスカル以下の真空度において１０秒程度でも充分目的を達成することができる。この加熱時間は不活性ガス中の熱処理に比べ短時間であるので、処理能力を増大できるとともに、加熱ゾーンを短くできるので装置を小型化できる。尚、図３ではワイヤリールを含めワイヤ全体が減圧状態になるように示しているが、減圧状態が必要な場所は加熱ゾーンだけであるからこの部分だけを減圧状態になるようにすればさらに装置を小型化できる。図３に示すような焼結炉全体を減圧にしても良いし、加熱ゾーン３３だけを減圧にするようにしても良い。焼結炉全体を減圧にした場合は、ワイヤを巻いたリール全体も減圧状態におけるので、大気の巻き込みを懸念する必要はない。
【００３２】
水素化チタンは上述したように３００℃以上で熱分解するので、加熱を受けたときに速やかに水素と活性チタン（Ti）に分解し、ダイヤモンド砥粒の表面やろう材表面に吸着している酸素などと結合して水蒸気（H2O）や酸化チタン（TiO2）になって酸素がダイヤモンド砥粒の表面やろう材表面から取り除かれる。このこともワイヤとろう材、ろう材とダイヤモンドの濡れ性を改善している。水蒸気は減圧下で速やかにワイヤ外周から取り除かれる。また、チタンや酸化チタンは溶融したろう材（Cu-Sn合金）中へ分散して取り込まれる。
【００３３】
図４はCu-Sn合金の状態図を示す。この状態図から分かるようにCu-Sn合金の状態図は包晶系であり、包晶点はＳｎ２２wt％、温度７９８℃である。本発明のCu-Sn合金におけるSnは１９wt％〜１０wt％であるが、Ｓｎ１９wt％の融点は約９００℃であり、Ｓｎ１０wt％の融点は約１０１０℃である。状態図から分かるようにＳｎ１９wt％において、Cu-Sn合金は８５０℃では完全に溶けるわけではなく、固相のまわりを液相が取り囲んだ状態となっていて、平衡状態では約２５％が固相である。ろう材を完全に溶解することにより、ワイヤにろう材を密着性良く付着でき、ダイヤモンド砥粒もろう材内にしっかりと埋め込まれ密着性良く付着することができる。図５はろう材を完全に溶解してダイヤモンド砥粒をろう材に埋め込んだ状態を示す。ろう材を完全に溶解するには状態図における液相線より高い温度で加熱すると良い。たとえば、Ｓｎ１５wt％の融点は約９５０℃であるから、これ以上の温度で加熱する。しかし、ダイヤモンド砥粒の付着性は少し低下するが、必ずしも完全にろう材を溶融させなくても良い。我々は、固相が約２５％残っていても残りが溶融した状態になれば、ソーワイヤとして十分使用可能であることを発見した。ダイヤモンド砥粒もこれらの固相の間に入り液相の中に充分入り込んだ状態になり、ろう材が固化後は図５に示す状態になることが分かった。従って、本発明のより好適な焼結温度（加熱温度）は、状態図における液相線より高い温度であるが、状態図における液相線より約５０℃低くても良い。（この温度での固相の割合が約２５％である。）たとえば、Ｓｎ１９wt％の場合は、８５０℃以上であれば良い。また、Ｓｎが１５wt%の場合は約９００℃以上、Ｓｎが１０wt％の場合は約９６０℃以上である。
【００３４】
ダイヤモンド砥粒は、ワイヤ外周に密に付着するよりはある一定の距離を有して付着していた方が切断効率が良く、繰り返し寿命も長い。図５は完成品のソーワイヤの構造を示す図である。上記のダイヤモンド砥粒の距離とはワイヤの長手方向におけるダイヤモンド砥粒同士の間隔であり、図５におけるＳで定義される。ダイヤモンド砥粒が密の場合は、切断屑が排除されにくいため切断速度を大きくできない。また切断抵抗も大きくなるため繰り返し寿命も短くなる。これに対して、ある一定の間隔Ｓを有してダイヤモンド砥粒が分布しているとダイヤモンド砥粒と隣接ダイヤモンド砥粒の間に隙間ができているため切断屑がスムーズに排除される。しかし、ダイヤモンド砥粒の間隔Ｓが大きすぎると被切断物がダイヤモンド以外の場所であるろう材にも接触するようになる。ろう材では被切断物は切断できないので切断効率が極度に低下する。しかも被切断物とろう材が接触すると、ろう材が削られ、しいてはダイヤモンド砥粒も脱離してワイヤの繰り返し寿命も大きく低下する。我々は、ダイヤモンド砥粒の間隔Ｓが、ダイヤモンド粒径の３〜１０倍、好適には４〜８倍であれば、良好な切断効率や良好な繰り返し寿命を得られることを発見した。尚、ダイヤモンド砥粒の間隔Ｓはダイヤモンド砥粒の付着密度と考えることもできる。ダイヤモンド砥粒の大きさ並びに混粒全体におけるダイヤモンド砥粒の混合割合を調節することにより、ダイヤモンド砥粒の間隔を調整できる。たとえば、ろう材からのダイヤモンド砥粒の食み出し量を約５０％とすれば、ダイヤモンド砥粒のろう材に対する重量割合が約７％、約５％、約２．５％、約２％のときに、Ｓがダイヤモンド粒径のそれぞれ約３倍、約４倍、約８倍、約１０倍となる。
【００３５】
本発明のソーワイヤでは、ダイヤモンド砥粒がろう材の一部に埋め込まれた状態で固定化されているが、ダイヤモンド砥粒の４０％以上、好適には５０％以上がろう材の外側に出ていると切断能力が大きいことが分かった。すなわち、図５において、大きさｍ（ダイヤモンド砥粒は球形に近いので、ダイヤモンドの高さで大きさを比較できる。）のダイヤモンド砥粒のうちろう材から食み出た部分がｎであるとき、ｎ／ｍが５０％以上ということである。しかし、余り食み出しすぎるとダイヤモンド砥粒のろう材への付着強度が低下するので、ｎ／ｍは７０％以下である。
【００３６】
ダイヤモンド砥粒は、ろう材および水素化チタンと一緒に混合される。ろう材および水素化チタンも当初は粒状であるが、上述したように溶融したり分解したりして変化する。特にろう材が溶融したときにダイヤモンド砥粒がろう材に埋め込まれないように、ろう材の粒径はダイヤモンド砥粒より小さくする。ワイヤの外周に塗布された糊状物質に均一に付着させるためにできるだけ細かい方が良い。ダイヤモンド砥粒の粒径は、ワイヤやろう材への付着強度の関係で、ワイヤ直径の５０％以下とするのが良い。好適には１０〜４０％とする。４０％以下がワイヤやろう材への付着力もあり繰り返し寿命も長くできる。しかし１０％以下だと切断能力が落ちてしまう。たとえば、ワイヤ直径が８０μｍのときは、ダイヤモンド直径は８μｍ〜３２μｍとする。またろう材の粒径はダイヤモンド径より小さくするが、好適には４０％、もっと好適には３０％以下とする。ダイヤモンド径が３２μｍのときは、好適には約１５μｍ以下、もっと好適には１０μｍ以下とする。水素化チタンもろう材と同様にダイヤモンド径より小さくし、ワイヤ全体に分布させるためにできるだけ細かい方が良い。好適には４０％以下、もっと好適には２０％以下とする。たとえば、ダイヤモンド径が３２μｍのときは、３０μｍ以下、好適には約１５μｍ以下、もっと好適には６μｍ以下とする。以上のように、粒径を調節することにより、その混合割合と合わせてダイヤモンド砥粒を所望の密度に調整できる。
【００３７】
これまで説明したように、本発明は、ワイヤ外周にゲル状の糊状物質を均一に塗布する工程（ゲル塗布工程）、前記糊状物質にダイヤモンド砥粒、ろう材、および水素化チタン（ＴｉＨ２）からなる混粒を均一に付着させる工程（混粒付着工程）、糊状物質を乾燥させ固化する工程（乾燥工程）、および焼結させることにより、前記糊状物質を蒸発させ、前記ろう材による金属層をワイヤ外周に形成してダイヤモンド砥粒を付着固化させる工程（焼結工程）を含むことを特徴とする、ダイヤモンド砥粒をろう材によりワイヤに固定する固定砥粒式ソーワイヤの製造方法並びにそれによって製造されたソーワイヤに関するものである。さらに、本発明は、ゲル状の糊状物質と、ダイヤモンド砥粒、ろう材、および水素化チタン（ＴｉＨ２）を含む混粒を混合させ、その混合物を均一に付着させる工程（混合物付着工程）、糊状物質を乾燥させ固化する工程（乾燥工程）、および焼結させることにより、前記糊状物質を蒸発させ、前記ろう材による金属層をワイヤ外周に形成してダイヤモンド砥粒を付着固化させる工程（焼結工程）を含むことを特徴とする、ダイヤモンド砥粒をろう材によりワイヤに固定する固定砥粒式ソーワイヤの製造方法並びにそれによって製造されたソーワイヤに関するものである。
【実施例】
【００３８】
図１に示すような装置を用いて、８０μｍのタングステン線ワイヤを、水に溶かしゲル状にしたキサンタンガムの入ったゲル容器内に通して、ワイヤ外周に塗布した。ろう材として１５wt%Ｓｎ―８５wt%Ｃｕを用いた。ダイヤモンド砥粒は六面体、八面体および六八面体からなり、ダイヤモンド砥粒の大きさは直径が約３０μｍ、六八面体の割合が約６０％存在する。粒径約１０μｍのろう材９５wt%、ダイヤモンド砥粒２．６wt%および水素化チタン２．４wt％を十分に混ぜた混粒の入った混粒容器を通して、キサンタンガムで被われたワイヤの外周に混粒を付着させ、１２０℃の温風で乾燥した。混粒付着の際、混粒容器およびワイヤに振動を与えた。振動は、振動数が３０Ｈｚ〜２００Ｈｚで、振幅は１ｍｍ〜１０ｍｍである。リールに巻かれたワイヤを焼結炉（真空炉）に入れ、他方のリールに伸ばして、その間でテンションが与えられたワイヤを１０秒間減圧状態で加熱した。加熱時の真空度は１０−３パスカル、加熱温度は９５０℃である。加熱時間は１０秒とした。
【００３９】
完成品ワイヤのろう材厚みは約１５μｍ、ダイヤモンドはほぼ５０~６０％ろう材から食み出ていた。ワイヤの長手方向におけるダイヤモンド砥粒同士の平均間隔は約210μｍであった。これは、ダイヤモンド直径の約7倍である。ろう材中にはチタンおよび酸化チタンが微小粒で分散して含まれていた。はだかのタングステンワイヤの引っ張り強度は２Gパスカル以上であるが、完成品ワイヤの引っ張り強度も応力で２Gパスカル以上であった。また、ろう材の強度は300Mpa以上で、ダイヤモンド保持力はせん断力で300Mpa以上であった。また、切断力は、厚さ３mmのサファイアを0.7mm/分以上で一定に保つことができ、繰り返し寿命200回以上を実現できた。さらに、厚さ3mmサファイアをワイヤ張力4Ｎ、切込み負荷1Nの切断条件で切断したときに、積算距離２０００ｍでも切断効率0.7mm/分を維持できる。尚、ろう材が２０wt％ＳｎのCu-Sn合金の場合は繰り返しの切断中にろう材に亀裂が発生して３０回の寿命で破断した。このことからも、本発明のソーワイヤは従来品より格段に優れたものであることが分かった。
【００４０】
以上説明したように、本発明のソーワイヤは、ダイヤモンド微細砥粒を、活性金属の水素化物を含むCu-Sn合金ろう材を用いて高融点金属等のワイヤに直接接合して、ダイヤモンド砥粒をワイヤに強固に固定したものである。この結果、固定砥粒の切刃により高能率切断が可能になり、ワイヤ寿命が飛躍的に長くなり、たとえば、シリコンやサファイアの切断に威力を発揮する。さらに、スラリーと遊離砥粒がないことなどから環境を汚染しないという効果もある。本発明のソーワイヤの製造方法により高品質なワイヤを高速度で製造することも可能となる。
【００４１】
尚、これまで説明してきた内容でお互いに矛盾なく適用できる内容については、具体的な記載がなくとも、お互いに適用や応用ができることは言うまでもない。
【産業上の利用可能性】
【００４２】
本発明は、シリコンやサファイアの切断に利用できる。
【図面の簡単な説明】
【００４３】
【図１】図１は、本発明のソーワイヤの製造方法を示す構成図である。
【図２】図２は、糊状物質を塗布した後、および混粒を付着させた後のソーワイヤの構造を示す図である。
【図３】図３は、本発明のソーワイヤを焼結する装置の構成を示す図である。
【図４】図４は、Ｃｕ−Ｓｎ合金の状態図である。
【図５】図５は、完成品のソーワイヤの構造を示す図である。
【符号の説明】
【００４４】
１１・・・ソーワイヤ、１２・・・送りリール、１３・・・ゲル容器、
１４・・・混粒容器、１５・・・乾燥炉、１６・・・受けリール、
１７・・・ゲル容器出口、２１・・・糊状物質、２２・・・ダイヤモンド砥粒、
２３・・・ろう材粒、２４・・・水素化チタン粒、３１・・・ソーワイヤ、
３２・・・焼結炉、３３・・・加熱ゾーン、３４・・・受けリール、
３５・・・巻き取りリール、
【図１】
2010131698.tif 000003
【図２】
2010131698.tif 000004
【図３】
2010131698.tif 000005
【図４】
2010131698.tif 000006
【図５】
2010131698.tif 000007
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
ワイヤの外周にゲル状の糊状物質を均一に塗布した後に、ダイヤモンド砥粒、ろう材、および水素化チタンを含む混粒を、ワイヤおよび／または混粒に振動を加えながら前記糊状物質に均一に付着させ、その後で、焼結させることにより、前記糊状物質は蒸発し、前記ろう材による金属層を前記ワイヤ外周に形成して前記ダイヤモンド砥粒を前記ワイヤに付着固化したことを特徴とする固定砥粒式ソーワイヤであって、
前記ろう材は１９重量％〜１０重量％の錫（Ｓｎ）を含む銅錫（Ｃｕ−Ｓｎ）合金（青銅）であり、前記焼結はCu-Sn状態図における液相線の温度より５０℃低い温度〜１０５０℃の温度で行われることを特徴とする、固定砥粒式ソーワイヤ。
【請求項２】
ゲル状の糊状物質とダイヤモンド砥粒、ろう材、および水素化チタンを含む混粒を混合した後で、ワイヤおよび／または混粒に振動を加えながらワイヤにその混合物を均一に付着させ、その後で、焼結させることにより、前記糊状物質は蒸発し、前記ろう材による金属層をワイヤ外周に形成してダイヤモンド砥粒を付着固化したことを特徴とする固定砥粒式ソーワイヤであって、
前記ろう材は１９重量％〜１０重量％の錫（Ｓｎ）を含む銅錫（Ｃｕ−Ｓｎ）合金（青銅）であり、前記焼結はCu-Sn状態図における液相線の温度より５０℃低い温度〜１０５０℃の温度で行われることを特徴とする、固定砥粒式ソーワイヤ。
【請求項３】
ダイヤモンド砥粒は正六面体、正八面体、六八面体、またはこれらの混在であることを特徴とする、請求項１または２に記載の固定砥粒式ソーワイヤ。
【請求項４】
ダイヤモンド砥粒の少なくとも６０％は六八面体であることを特徴とする、請求項１〜３に記載の固定砥粒式ソーワイヤ。
【請求項５】
ダイヤモンド砥粒の体積の少なくとも５０％は、前記金属層から食み出していることを特徴とする、請求項１〜４のいずれかの項に記載の固定砥粒式ソーワイヤ。
【請求項６】
ダイヤモンド砥粒は、その粒径がワイヤ線径の１０〜４０％であることを特徴とする、請求項１〜５のいずれかの項に記載の固定砥粒式ソーワイヤ。
【請求項７】
前記混粒におけるダイヤモンド砥粒の重量割合は、前記混粒におけるろう材の重量の２〜７％であることを特徴とする、請求項１〜６のいずれかの項に記載の固定砥粒式ソーワイヤ。
【請求項８】
金属層に付着固化したダイヤモンドの平均間隔（ダイヤモンド砥粒の付着密度）はダイヤモンド砥粒の粒径の３〜１０倍であることを特徴とする、請求項１〜７のいずれかの項に記載の固定砥粒式ソーワイヤ。
【請求項９】
ダイヤモンド砥粒は粉砕粉末を含まないことを特徴とする、請求項１〜８のいずれかの項に記載の固定砥粒式ソーワイヤ。
【請求項１０】
焼結は、Cu-Sn状態図における液相線の温度より５０℃低い温度〜液相線の温度で行われることを特徴とする、請求項１〜９のいずれかの項に記載の固定砥粒式ソーワイヤ。
【請求項１１】
振動は、振動数が３０Ｈｚ〜２００Ｈｚで、振幅は１ｍｍ〜１０ｍｍであることを特徴とする、請求項１〜１０のいずれかの項に記載の固定砥粒式ソーワイヤ。
【請求項１２】
前記ろう材は１６重量％〜１４重量％の錫（Ｓｎ）を含む銅錫（Ｃｕ−Ｓｎ）合金（青銅）であることを特徴とする、請求項１〜１１のいずれかの項に記載の固定砥粒式ソーワイヤ。
【請求項１３】
ワイヤ外周にゲル状の糊状物質を均一に塗布する工程（ゲル塗布工程）、
ワイヤおよび／または混粒に振動を加えながら、前記糊状物質にダイヤモンド砥粒、ろう材、および水素化チタン（ＴｉＨ２）からなる混粒を均一に付着させる工程（混粒付着工程）、
糊状物質を乾燥させ固化する工程（乾燥工程）、および
焼結させることにより、前記糊状物質を蒸発させ、前記ろう材による金属層をワイヤ外周に形成してダイヤモンド砥粒を付着固化させる工程（焼結工程）
を含むことを特徴とするダイヤモンド砥粒をろう材によりワイヤに固定する固定砥粒式ソーワイヤの製造方法であって、
前記ろう材は１９〜１０ｗｔ％ＳｎのＣｕ−Ｓｎ合金（青銅）であり、前記焼結はCu-Sn状態図における液相線の温度より５０℃低い温度〜１０５０℃の温度で行われることを特徴とする、固定砥粒式ソーワイヤの製造方法。
【請求項１４】
ゲル状の糊状物質と、ダイヤモンド砥粒、ろう材、および水素化チタン（ＴｉＨ２）を含む混粒を混合させる工程、
ワイヤおよび／または混粒に振動を加えながら、その混合物をワイヤに均一に付着させる工程（混合物付着工程）、
糊状物質を乾燥させ固化する工程（乾燥工程）、および
焼結させることにより、前記糊状物質を蒸発させ、前記ろう材による金属層をワイヤ外周に形成してダイヤモンド砥粒を付着固化させる工程（焼結工程）
を含むことを特徴とするダイヤモンド砥粒をろう材によりワイヤに固定する固定砥粒式ソーワイヤの製造方法であって、
前記ろう材は１９〜１０ｗｔ％ＳｎのＣｕ−Ｓｎ合金（青銅）であり、前記焼結はCu-Sn状態図における液相線の温度より５０℃低い温度〜１０５０℃の温度で行われることを特徴とする、固定砥粒式ソーワイヤの製造方法。
【請求項１５】
ゲル塗布工程または混合物付着工程において、ワイヤをゲル状の糊状物質の入った容器内を通過させて先端が円錐状に絞られた口から引き出すことにより、ワイヤの外周に均一にゲル状の糊状物質を塗布することを特徴とする、請求項１３または１４に記載の固定砥粒式ソーワイヤの製造方法。
【請求項１６】
焼結は１００キロパスカル以下の減圧下において行われるとともに、焼結処理前のワイヤは巻き取りリール（第1の巻き取りリール）に巻かれた後で、前記焼結工程において、前記ワイヤを巻いた第1の巻き取りリールからワイヤが引き出され、他方のリール（第2の巻き取りリール）に前記ワイヤが巻かれ、第１のリールおよびワイヤおよび第２のリールは減圧装置に入れられて、ワイヤはテンションを加えられた状態で熱処理を与えられることを特徴とする、請求項１３〜１５のいずれかの項に記載の固定砥粒式ソーワイヤの製造方法。
【請求項１７】
ダイヤモンド砥粒は正六面体、正八面体、六八面体、またはこれらの混在であることを特徴とする、請求項１３〜１６のいずれかの項に記載の固定砥粒式ソーワイヤの製造方法。
【請求項１８】
ダイヤモンド砥粒の少なくとも６０％は六八面体であることを特徴とする、請求項１３〜１７のいずれかの項に記載の固定砥粒式ソーワイヤの製造方法。
【請求項１９】
ダイヤモンド砥粒の体積の少なくとも５０％は、前記金属層から食み出していることを特徴とする、請求項１３〜１８のいずれかの項に記載の固定砥粒式ソーワイヤの製造方法。
【請求項２０】
ダイヤモンド砥粒は、その粒径がワイヤ線径の１０〜４０％であることを特徴とする、請求項１３〜１９のいずれかの項に記載の固定砥粒式ソーワイヤの製造方法。
【請求項２１】
前記混粒におけるダイヤモンド砥粒の重量割合は、前記混粒におけるろう材の重量の２〜７％であることを特徴とする、請求項１３〜２０のいずれかの項に記載の固定砥粒式ソーワイヤの製造方法。
【請求項２２】
金属層に付着固化したダイヤモンドの平均間隔（ダイヤモンド砥粒の付着密度）はダイヤモンド砥粒の粒径の３〜１０倍であることを特徴とする、請求項１３〜２１のいずれかの項に記載の固定砥粒式ソーワイヤの製造方法。
【請求項２３】
ダイヤモンド砥粒は粉砕粉末を含まないことを特徴とする、請求項１３〜２２のいずれかの項に記載の固定砥粒式ソーワイヤの製造方法。
【請求項２４】
焼結は、Cu-Sn状態図における液相線の温度より５０℃低い温度〜液相線の温度で行われることを特徴とする、請求項１３〜２３のいずれかの項に記載の固定砥粒式ソーワイヤの製造方法。
【請求項２５】
振動は、振動数が３０Ｈｚ〜２００Ｈｚで、振幅は１ｍｍ〜１０ｍｍであることを特徴とする、請求項１３〜２４のいずれかの項に記載の固定砥粒式ソーワイヤの製造方法。
【請求項２６】
前記ろう材は１６重量％〜１４重量％の錫（Ｓｎ）を含む銅錫（Ｃｕ−Ｓｎ）合金（青銅）であることを特徴とする、請求項１３〜２５のいずれかの項に記載の固定砥粒式ソーワイヤの製造方法。